트라이 알릴 시 아누 레이트 ( TAC ) ( 36 . 67 g , 0 . 15 몰 ) 및 다 이 머 캡 토다 이옥 사 옥탄 ( DMDO ) ( 449 . 47 g , 2 . 47 몰 ) 을 1 리터 의 4 구 둥근 바닥 플라스크 에 충전 시켰 다 . 플라스크 는 교반기 , 가스 - 통과 어댑터 및 온도계 를 갖추 었 다 . 교반 을 시작 하 였 다 . 그 플라스크 를 건조 질소 로 플러싱 ( flushing ) 하 고 , 칼륨 하이드 록 사이드 용액 ( 0 . 012 g ; 50 % 농도 ) 을 첨가 하 고 반응 혼합물 을 76 ℃ 로 가열 하 였 다 . 다 이 에틸렌 글라이콜 다이 비닐 에 터 ( 316 . 44 g , 2 . 00 몰 ) 중 의 라디칼 개시제 바조 ( Vazo ) - 67 ( 0 . 32 g ) 의 용액 을 66 내지 76 ℃ 의 온도 를 유지 하 면서 2 시간 동안 에 걸쳐 상기 반응 혼합물 에 도입 하 였 다 . 다 이 비닐 에 터 의 첨가 완료 후 , 반응 혼합물 의 온도 가 84 ℃ 까지 증가 하 였 다 . 반응 혼합물 은 74 ℃ 로 냉각 하 고 , 74 내지 77 ℃ 로 온도 를 유지 하 면서 1 시간 의 간격 으로 9 분획 의 바조 - 67 ( 각각 약 0 . 15 g ) 을 첨가 하 였 다 . 반응 혼합물 은 100 ℃ 로 2 시간 동안 가열 하 고 80 ℃ 로 냉각 시킨 후 , 1 . 75 시간 동안 68 내지 80 ℃/ 5 내지 7 mmHg 로 배기 시켰 다 . 생 성 중합체 ( 이론 적 기능 : 2 . 8 ) 는 1566 머 캡 탄 당량 및 140 포아 즈 의 점도 를 가졌 다 .